(57)【要約】本発明は、特に鉄、マンガンおよびヒ素含有量を減少させるために水を処理する方法に関する。本発明は、粒径０．３〜２ｍｍの範囲の粒子の形の水酸化物または酸化物状態、あるいは金属状態の鉄に基づく少なくとも１つの微粉化材料、ほぼ２のかさ比重およびモース尺度で６より高い硬度を有する二酸化マンガン粒の、組合せを含む、少なくとも１つの濾過材床（３）に水を通過させる少なくとも１つのステップを含むことを特徴とする。
2005532150.tif 000002
【特許請求の範囲】
【請求項１】
特に鉄、マンガンおよびヒ素含有量を低下させるための水の処理方法であって、前記水を、
粒径０．３〜２ｍｍの範囲の粒子の形で、水酸化物、酸化物または金属状態の少なくとも１つの鉄をベースとする粉砕材料の会合、
ほぼ２の見かけの密度およびモース尺度で６より大きい硬度を有する二酸化マンガン粒の会合、
を含む少なくとも１つのフィルタ材床（３）に通過させることより成る少なくとも１つのステップを含むことを特徴とする方法。
【請求項２】
使用した前記鉄をベースとする粉砕材料が金属鉄であることを特徴とする請求項１に記載の方法。
【請求項３】
使用された前記鉄をベースとする粉砕材料が、やすり粉および／またはチップおよび／または箔の形であることを特徴とする請求項２に記載の方法。
【請求項４】
使用された鉄をベースとする粉砕材料が水酸化物状態であることを特徴とする請求項１に記載の方法。
【請求項５】
使用された鉄をベースとする粉砕材料が水酸化第二鉄および／または第一鉄の粒の形であることを特徴とする請求項４に記載の方法。
【請求項６】
鉄をベースとする粉砕材料および二酸化マンガンの前記会合が、鉄をベースとする粉砕材料および二酸化マンガン粒の混合物の形であることを特徴とする、請求項１〜５のいずれか一項に記載の方法。
【請求項７】
鉄をベースとする粉砕材料および二酸化マンガンの前記会合が、鉄をベースとする粉砕材料の層および二酸化マンガン粒の層（３ａ、３ｂ）の重ね合わせの形で存在することを特徴とする、請求項１〜５のいずれか一項に記載の方法。
【請求項８】
鉄ベース粉砕材料および二酸化マンガンの前記会合が、鉄をベースとする粉砕材料の上層（３ａ）および二酸化マンガン粒の下層（３ｂ）の形で存在することを特徴とする、請求項７に記載の方法。
【請求項９】
鉄とベースする粉砕材料および二酸化マンガン粒の前記会合が、水酸化第二鉄粒の上層（３ａ）および二酸化マンガン粒の下層（３ｂ）の重ね合わせの形で存在することを特徴とする、請求項８に記載の方法。
【請求項１０】
水酸化第二鉄粒の層が約１．２〜１．５の見かけの密度を有する、請求項９に記載の方法。
【請求項１１】
必要な場合には、水流および／または空気などのガス状流体による簡単な洗浄によって実施される、前記濾過材（３）の再生ステップを含むことを特徴とする、請求項１〜１０のいずれか一項に記載の水処理の方法。
【請求項１２】
洗浄が前記フィルタ床内で処理される水の流れに対して向流で実施されることを特徴とする、請求項１１に記載の水処理の方法。
【請求項１３】
前記洗浄が前記フィルタ床内で処理される水の流れに対して並流で実施されることを特徴とする、請求項１１に記載の方法。
【請求項１４】
鉄および／または二酸化マンガン粒が以下の材料の中から選択される少なくとも１つの他の材料、
砂、
無煙炭、
活性炭粒、
中和材、
を用いて会合させられることを特徴とする、請求項１〜１３のいずれか一項に記載の方法。
【請求項１５】
０．３〜１ｍｍの粒径を得るために、二酸化マンガンの破砕およびスクリーニングの予備ステップを含むことを特徴とする、請求項１〜１４のいずれか一項に記載の水処理の方法。
【請求項１６】
鉄をベースとする粉砕材料および二酸化マンガン粒の前記会合が、５％〜９５％の体積の鉄をベースとする粉砕材料および９５％〜５体積％の二酸化マンガン粒を含むことを特徴とする、請求項１〜１５のいずれか一項に記載の水処理の方法。
【請求項１７】
前記会合が約７０％の体積の鉄をベースとする粉砕材料および約３０％の体積の二酸化マンガン粒を含むことを特徴とする、請求項１６に記載の水処理の方法。
【請求項１８】
濾過ステップの上流での空気、苛性ソーダまたは石灰水を用いた処理による、前記水のｐＨ調整の追加ステップを含むことを特徴とする、請求項１〜１７のいずれか一項に記載の水処理の方法。
【請求項１９】
前記水を少なくとも１つの濾過材床に通過させる前記ステップが大気圧にて実施されることを特徴とする、請求項１〜１８のいずれか一項に記載の水処理の方法。
【請求項２０】
前記水を少なくとも１つの濾過材床に通過させることより成る前記ステップが加圧下にて実施されることを特徴とする、請求項１〜１８のいずれか一項に記載の水処理の方法。
【請求項２１】
前記水を少なくとも１つの濾過材床に通過させることより成る前記ステップが、３０秒〜１０分間の接触時間で実施されることを特徴とする、請求項１〜２０のいずれか一項に記載の水処理の方法。
【発明の詳細な説明】
【技術分野】
【０００１】
本発明は、水の処理のための方法に関する。さらに正確には、本発明は、鉄、マンガンおよびヒ素を減少させることによりヒトが飲用可能な水を作成する方法に関する。
【背景技術】
【０００２】
鉄の除去の原理は、その酸化、およびそのように形成された不溶性酸化物（Ｆｅ（ＯＨ）3、Ｆｅ2Ｏ3）の維持に依存する。酸素、または塩素、二酸化塩素、過マンガン酸カリウムまたはオゾンなどと考えられる化学オキシダントによる酸化は、十分な酸化還元電位を達成するために必要である。この中で最近使用されているオキシダントは、過マンガン酸カリウムである。
【０００３】
ヒ素の除去の原理は、その化学的酸化および不溶性金属水酸化物への吸着（一般に鉄またはアルミニウム）に依存する。
【０００４】
水からのマンガンおよび鉄除去の従来の物理化学的方法は、その中に含有されるマンガンおよび／または鉄を、過マンガン酸カリウム、塩素またはオゾンによって化学的に酸化することと、次にそれらをたとえば砂などの粒状物質で濾過することと、から成る。数ヶ月間の末には二酸化マンガンの沈殿物によってコーティングされるようになり、いわゆる天然の「緑砂」を形成することができる。この「緑砂」は、砂、酸性粘土、無煙炭、ゼオライト、ドロマイト材料でありうる支持体の表面に水和二酸化マンガンの膜を事前に被覆することによって同様に調製できる。二酸化マンガンは次に、触媒の役割を果たすと見なされる。
【０００５】
この種の方法は、開始時に過マンガン酸カリウム、遊離塩素、またはオゾンなどの強力なオキシダントの添加を必要とする主な欠点を有する。
【０００６】
粒状物質は、主に不活性材料から開始して調製することもできる。微粉化二酸化マンガンおよび／または鉄の酸化物（たとえばＦｅ3Ｏ4）と組合せて、米国特許第２，１４５，９０１号および英国特許第４７１  ２７７号に述べらているように、１０〜６０のメッシュサイズの粒子を得るために、全体をセメントによって固着させる。
【０００７】
この種の方法は、オキシダントの添加を必要としない。他方、それは粒状物質の特定の製造を必要とし、このことを行うための特別の装置および間接的投資を伴うので、これにより粒状物質の調製の費用を追加しなければならない。
【発明の開示】
【発明が解決しようとする課題】
【０００８】
本発明は特に、先行技術の欠点または欠陥を改善することをその目的とする。
【０００９】
さらに詳細には本発明の目的は、強力なオキシダントの添加なしに、水に含有する鉄、マンガンおよびヒ素の効果的な除去を可能にする物理化学的水処理方法を提案することである。
【００１０】
本発明はさらに、濾過材の調製を先行技術に対して感知しうるほど簡素化するための、前記方法を提供する目的を有する。
【００１１】
本発明は、特にオキシダントによる化学的再生を必要としない濾過材を使用する、前記物理化学的方法を提供する目的も有する。
【００１２】
本発明の別の目的は、濾過材の損失を生じさせない、またはごくわずかな濾過材の損失を生じさせる水処理の前記方法を提案することである。
【００１３】
本発明の別の目的は、使用前に簡単な機械的処理のみを必要とする、たとえば鉱業からの直接の残留物である濾過材を利用する前記方法を提案することである。
【００１４】
さらに本発明の別の目的は、鉄、マンガンおよびヒ素の変動性および季節性の溶解含有量を有する水に使用できる前記水処理方法を提供することである。
【００１５】
本発明はさらに、経済的で使用が容易である前記方法を提案する目的を有する。
【課題を解決するための手段】
【００１６】
これらの目的は、以下で明らかになる他の目的と同様に、鉄、マンガンおよびヒ素の含有量を特に減少させるために、前記水を、
粒径０．３〜２ｍｍの粒子の形の、鉄酸化物または水酸化物、あるいは金属状態の鉄に基づく、少なくとも１つの粉砕材料の、
ほぼ２の見かけの密度およびモース尺度で６を超える硬度を有する二酸化マンガン粒の、
会合を含む濾過材床の少なくとも１つに通過させるステップを含むことを特徴とする水処理方法によって達成される。
【００１７】
本説明の状況において、「ほぼ２の見かけの密度」が、１．７〜２．３で変化する密度を示すことが注目されるであろう。
【００１８】
したがって、本発明によると、使用される鉄をベースとするの粉砕材料は金属鉄（０に等しい価数）または鉄酸化物または水酸化物であってもよい。第一の場合では、鉄のフィリング、チップ、箔などの形であってもよい。第二の場合では、水酸化第二鉄または第一鉄の粒が関係する。
【００１９】
鉄および二酸化マンガンのそのような会合は、鉄をベースとする粉砕材料および二酸化マンガン粒の混合物の形でもよいが、鉄をベースとする粉砕材料の層および二酸化マンガン粒の層の重ね合わせの形でもよい。後者の場合では、粉砕材料の鉄をベースとする層は好ましくは上の位置にあり、これに対して二酸化マンガン粒の層が好ましくは下の位置にある。
【００２０】
水酸化第二鉄粒の層および二酸化マンガン粒の層を使用する場合、水酸化第二鉄の層は好都合には、１．２〜１．５の見かけの密度を有するであろう。
【００２１】
そのような材料の密度および硬度の選択された特性により、二酸化マンガンおよび水酸化第二鉄および第一鉄の２つの均質な安定層を維持できるようにする。さらに正確には、二酸化マンガン粒のモース尺度で６を超える硬度により、材料の初期粒径分布および初期吸着容量を維持できるようにする。このため、材料のごくわずかな消費または消費ゼロが見出され、材料が消耗品として構成されていないという事実に関連した、特に好都合な結果を示している。
【００２２】
それゆえ鉄、ヒ素およびマンガンの除去のための本発明の原理は、オキシダントの添加なしに、およびオキシダント化合物による材料の化学的再生を実施することなしに、マンガンを維持することができる密度および硬度を備えた、鉄をベースとする粉砕材料の会合の使用、および二酸化マンガン粒に基づいている。
【００２３】
そのような方法により、鉄、マンガンおよびヒ素を含んでいる水を、その特徴および特性について選択されたこれらの２つの材料によって効果的に処理することが可能になる。水の鉄、マンガンおよびヒ素含有量の減少のためであろうと、濾過材の再生のためであろうと、過マンガン酸カリウム、遊離塩素、またはオゾンなどの強力なオキシダントの添加は不要である。このことは、現行方式とは反対である。
【００２４】
さらに、本発明による方法は、従来の解決策と同様にセメント、二酸化マンガン粒を用いた不活性材料を使用した、コーティングより成る濾過材の特定の調製を提供する必要なしに、特に有効であることが見いだされている。
【００２５】
注目すべき特徴により、使用された鉄ベース粉砕材料が水酸化鉄である場合、これは吸着剤として作用する。
【００２６】
別の注目すべき特徴により、出願者によって選ばれた二酸化マンガンは、触媒およびオキシダントとしても作用する。その触媒活性の原理は、マンガン処理砂（「緑砂」を用いて得られる触媒効果の原理と同様であり、それに水に溶解したマンガンの吸着用サポートとして作用する材料の能力が追加される。
【００２７】
さらに二酸化マンガンは、処理される水中に存在する溶解マンガンに対してオキシダント作用を有する。
【００２８】
さらに、この二酸化マンガンがマンガンに対して選択的でなく、鉄、ヒ素およびセレンも酸化することが注目されるであろう。Ｍｎ2+およびＦｅ2+イオンはＭｎＯ2によって酸化され、濾過材の粒の表面に被覆される。
【００２９】
材料表面の固体液体界面にて発生する酸化還元反応全体は、溶解マンガンの酸化および固体二酸化マンガンの還元の両方によって、三酸化二マンガン、Ｍｎ2Ｏ3（固体）の形成を引き起こす。そのように徐々に生成したＭｎ2Ｏ3は、材料の粒をコーティングする。
【００３０】
好都合な解決策によると、方法は、必要な場合に、水流および／または空気などのガス状流体による簡単な洗浄によって実施される、前記フィルタ床の再生のステップを含む。
【００３１】
この再生ステップは、特に処理される水の体積およびそのマンガン濃度の季節変動を考慮して、定期的に実施できる。
【００３２】
別の実施形態により、前記再生ステップは、前記濾過材床が所定の容量損失に達したときにも実施できる。
【００３３】
処理水の残留マンガン濃度の連続的またはサンプリングによる監視により、濾過材の容量損失を示し、フィルタ床を再生する決定することがある。
【００３４】
再生ステップの第一の実施形態によって、前記洗浄は、前記フィルタ床内で処理される水の流れの逆流で実施される。
【００３５】
再生ステップの第二の実施形態によって、前記洗浄は、前記フィルタ床内で処理される水の流れと並流で実施される。
【００３６】
好ましい解決策によれば、鉄をベースとする粉砕材料および／または前記二酸化マンガン粒は、以下の材料の中から選択される少なくとも１つの他の材料を用いて会合される。
砂、
無煙炭、
活性炭粒、
中和材。
【００３７】
方法は好都合に、０．３〜１ｍｍの粒径を得るために二酸化マンガンを破砕およびスクリーニングする予備ステップを含む。
【００３８】
考えられる他の実施形態によって、破砕およびスクリーニングは、所望の濾過による異なる粒径を得るために変えられることが注目されるであろう。
【００３９】
方法は好ましくは、濾過ステップの上流での空気、苛性ソーダまたは石灰水を用いた処理による、前記水のｐＨ調整の追加ステップを含む。
【００４０】
前記会合は好都合には、５％〜９５％の体積の鉄をベースとする粉砕材料および９５％〜５％の体積の酸化マンガン粒を含む。
【００４１】
前記会合は好ましくは、約７０％の鉄ベース粉砕材料および約３０％の二酸化マンガン粒を含む。
【００４２】
実施形態により、水に少なくとも１つの濾過材床を通過させることより成る前記ステップは、大気圧にて実施されるが、本ステップは代わりに、別の実施形態による加圧下で実施することができる。
【００４３】
前記水を少なくとも１つの濾過材床に通過させることより成る前記ステップは好都合に、３０秒〜１０分間の接触時間で実施される。
【００４４】
大気圧にて機能するフィルタ、または加圧下で機能するフィルタのどちらでも使用できる。
【００４５】
本発明の他の特徴および利点は、添付図面を参照して、説明に役立つ実施例として、制限なく与えられた本発明の複数の実施形態の以下の説明を読めばさらに明らかになるであろう。
【発明を実施するための最良の形態】
【００４６】
図１に図式的に示した工業用水処理ユニットにおいて、水はダクト１によってフィルタ２内に運ばれており、この場合、すなわち大気圧で開いているが、他の実施形態においては他のどんな形式でもよい。
【００４７】
フィルタは、約７０％の体積の水酸化第二鉄粒および約３０％の体積の二酸化マンガン粒の混合物より成るフィルタ床を含有する。処理される水の鉄およびマンガン含有量の関数として特に考慮される他の実施形態において、これらの割合は、たとえば逆転できることにも注目されるであろう。さらに一般的には、床は体積で５〜９５％の鉄および９５〜５％のマンガンを含有する。
【００４８】
フィルタ媒体３は、穴の開いたまたは縁付きフロア１１によって支持される。さらに、フィルタ２は従来の排除手段１３を装備していることに注目する。
【００４９】
図１に示す開フィルタの場合、水は重力によって、前記フィルタ床３の中を流れ、処理水出口ダクト４によってフィルタ底部で回収される。必要ならばオーバーフロー１０を備える。
【００５０】
濾過の上流で、水は必要ならば、空気処理によるｐＨ調整ステップを受ける。この調整は、処理される水のｐＨが７．２以下の場合に実施する。そのような調整は、水入口ダクト１に接続されたエアコンプレッサ５およびエアフィルタ６を使用して実施する。
【００５１】
フィルタ材再生に進むために、ユニットは、ダクト８に接続された、フィルタ２の底部に開いている洗浄エアブースター７を有する。
【００５２】
この方法では洗浄エアは、洗浄水と同時に、または洗浄水とは別にフィルタ床３へ、処理される水に対して逆流で運搬される。洗浄水は、排水ダクト９により収集される。
【００５３】
図１に示すユニットによって使用される本発明による方法の有効性を証明するために、未処理水および処理水のヒ素およびマンガン含有量の推移を、表面水におけるマンガン除去およびヒ素排除の最初の適用について観察した。
【００５４】
このユニットでは、水の濾過床との接触時間はほ３分である。しかしながら他の実施形態において、接触時間は、必要な減少パーセントおよび所望の残留物含有量の関数として、３０秒〜１０分間の間であってもよい。
【００５５】
未処理水のマンガン含有量は４０〜４１０μｇ／ｌで変化するが、方法の有効性は、絶えず処理水の残留物含有量が１０μｇ／ｌ以下、または９７．５％もの減少で観察される。
【００５６】
それゆえ、説明した方法が、大幅な季節変動を示すことがある、処理される水のマンガンおよびヒ素含有量を減らすことを可能にすることが明確に示されている。
【００５７】
先行技術技法の結果と同等またはより優れた結果により、特定の濾過材を使用する方法は、
濾過ステップおよびフィルタ床再生の両方で、オキシダントを適用すること、
先行解決策の場合のように、濾過材の厳格および高価な調製を適用すること、
を回避する。
【００５８】
図１と同一の参照番号が図１と同一または同様の構造要素を示す図２について説明する。水はもはや下降パスを通過せずに、フィルタ床を通じた上昇パス内を通過する。このため、ダクト１は、フィルタ２の下部に届いているが、排水ダクト４はその上部に設けられている。
【００５９】
フィルタの洗浄は、空気および／または洗浄水の並流注入によって行う。
【００６０】
フィルタ床３は、フィルタ床３の総体積の約３０％に相当する、約１．２〜１．５の密度の水酸化第二鉄粒の上層３ａ、およびフィルタ床の総体積の約７０％に相当する、ほぼ４の密度およびモース尺度で６を超える硬度の二酸化マンガン粒の下層３ｂより成る。
【図面の簡単な説明】
【００６１】
【図１】本発明によると、鉄およびマンガンの除去およびヒ素の排除用の工業用ユニットの第一の実施形態を示しており、そこでは処理される水がフィルタ内を上昇する。
【図２】水がフィルタ内を下降する、同じ種類のユニットの第二の実施形態を示す。
【図１】
2005532150.tif 000003
【図２】
2005532150.tif 000004
【国際調査報告】
2005532150.tif 000005
2005532150.tif 000006
2005532150.tif 000007
2005532150.tif 000008
2005532150.tif 000009
2005532150.tif 000010